(57)【要約】【課題】平版印刷版としたときに優れた耐汚れ性を示し、かつ、画像抜けの原因となる膨れの発生が抑制された平版印刷版原版を得ることができる平版印刷版用支持体を製造する平版印刷版用支持体の製造方法を提供する。【解決手段】アルミニウム板に陽極酸化処理を施して平版印刷版用支持体を得る平版印刷版用支持体の製造方法であって、上記陽極酸化処理を施す陽極酸化処理工程と、上記陽極酸化処理工程の前に、上記アルミニウム板を熱水または水蒸気に接触させる前処理を施す前処理工程と、を備え、上記熱水の温度が８０〜１００℃であり、上記水蒸気の温度が１００〜３５０℃である、平版印刷版用支持体の製造方法。【選択図】なし【特許請求の範囲】
【請求項１】
アルミニウム板に陽極酸化処理を施して平版印刷版用支持体を得る平版印刷版用支持体の製造方法であって、
前記陽極酸化処理を施す陽極酸化処理工程と、
前記陽極酸化処理工程の前に、前記アルミニウム板を熱水または水蒸気に接触させる前処理を施す前処理工程と、を備え、
前記熱水の温度が８０〜１００℃であり、前記水蒸気の温度が１００〜３５０℃である、平版印刷版用支持体の製造方法。
【請求項２】
前記前処理の処理時間が、１〜６０秒である、請求項１に記載の平版印刷版用支持体の製造方法。
【請求項３】
前記水蒸気を接触させる前記前処理の圧力条件が、０．３〜１ａｔｍである、請求項１または２に記載の平版印刷版用支持体の製造方法。
【請求項４】
前記アルミニウム板中の炭化アルミニウム濃度が、１５ｐｐｍ以下である、請求項１〜３のいずれかに記載の平版印刷版用支持体の製造方法。
【請求項５】
前記陽極酸化処理によって前記アルミニウム板に形成される陽極酸化皮膜の量が、１．０〜５．０ｇ／ｍ2である、請求項１〜４のいずれかに記載の平版印刷版用支持体の製造方法。
【請求項６】
前記陽極酸化処理工程および前記前処理工程の前に、前記アルミニウム板に粗面化処理を施す粗面化処理工程を備える、請求項１〜５のいずれかに記載の平版印刷版用支持体の製造方法。
【請求項７】
前記粗面化処理工程が、前記粗面化処理として、電気化学的粗面化処理と機械的粗面化処理および／または化学的粗面化処理とを含む、請求項６に記載の平版印刷版用支持体の製造方法。
【請求項８】
請求項１〜７のいずれかに記載の平版印刷版用支持体の製造方法によって得られた平版印刷版用支持体。
【請求項９】
請求項８に記載の平版印刷版用支持体上に、（Ａ）増感色素、（Ｂ）重合開始剤、（Ｃ）重合性化合物、および、（Ｄ）バインダーポリマーを有する感光性層を有する、平版印刷版原版。
【請求項１０】
前記感光性層上に保護層を有する、請求項９に記載の平版印刷版原版。
【発明の詳細な説明】
【技術分野】
【０００１】
本発明は、平版印刷版用支持体の製造方法、平版印刷版用支持体、および、平版印刷版原版に関する。
【背景技術】
【０００２】
従来、平版印刷版原版としては、親水性の平版印刷版用アルミニウム支持体（以下、「平版印刷版用支持体」という）上に、親油性の感光性層を有するものが広く用いられている。そして、このような平版印刷版原版に対して、リスフィルムを介してマスク露光した後、現像処理を行い非画像部を溶解除去することで、所望の平版印刷版を得ることが行われている。
また、近年では、レーザー光のような指向性の高い光をデジタル化された画像情報に従って走査し、リスフィルムを介することなく平版印刷版を製造するコンピュータ・トゥ・プレート（ＣＴＰ）技術も用いられている。
【０００３】
上述したような平版印刷版用支持体は、アルミニウム板に、粗面化処理、陽極酸化処理等の処理を施すことによって得られる。
このとき、諸特性の改善を目的として、陽極酸化処理の後に、水蒸気による封孔処理が行われる場合があり、例えば、特許文献１には、「１００℃１気圧において飽和した蒸気チャンバー内」で行う封孔処理が開示されている（９ページ）。
また、陽極酸化処理の後に行われる水蒸気による処理としては、例えば、特許文献２に、「温度１２０℃、水蒸気圧７００Ｔｏｒｒ、処理時間１０秒」という条件で行う処理が開示されている（９ページ、第２表）。
【先行技術文献】
【特許文献】
【０００４】
【特許文献１】特開平０４−１７６６９０号公報
【特許文献２】特開昭５９−１１４１００号公報
【発明の概要】
【発明が解決しようとする課題】
【０００５】
ところで、長期間保管した後の平版印刷版原版に露光し、現像処理を行うことで得られた平版印刷版を用いて印刷を行うと、真円状の画像抜け（「真円状白抜け」ともいう）が発生する場合があることが確認されている。
【０００６】
本発明者らは、この画像抜けについて検討した。その結果、長期間保管後の平版印刷版原版の感光性層に、直径１００μｍ程度の膨れが発生することがあり、この膨れが、画像部となるべき露光部位に発生すると、感光性層の重合不良が引き起こされて現像処理後に非画像部となり、画像抜けが発生することを見出した。
【０００７】
さらに、本発明者らは、この膨れについて検討した。その結果、図１（Ａ）に示すように、平版印刷版用支持体における金属のアルミニウム（Ａｌ）１０１と陽極酸化皮膜１０２との界面に存在する不純物である炭化アルミニウム（Ａｌ4Ｃ3）１０３が、陽極酸化皮膜１０２を介して供給される水（Ｈ2Ｏ）と反応して、下記式に示すように、水酸化アルミニウム（Ａｌ（ＯＨ）3）１０４となり、図１（Ｂ）に示すように、この水酸化アルミニウム１０４が成長（体積膨張）して陽極酸化皮膜１０２を貫いて、感光性層１０５をテント状に押し上げることにより、膨れが生じることを見出した。
Ａｌ4Ｃ3＋１２Ｈ2Ｏ→４（Ａｌ（ＯＨ）3）＋３ＣＨ4
【０００８】
なお、本発明者らは、炭化アルミニウム濃度を１０ｐｐｍ未満に規定しても、直径１００μｍ程度の膨れが生じ、１００μｍ程度の微小な画像抜けが発生することを見出した。
【０００９】
炭化アルミニウムと反応する水については、平版印刷版用支持体を製造する際の粗面化処理、陽極酸化処理等の処理後に行われる水洗処理に由来することが考えられる。
また、平版印刷版用支持体上に形成される感光性層や保護層は、水分を透過する性質を有するため、このような水分も、炭化アルミニウムと反応すると考えられる。
【００１０】
このような実情を鑑み、本発明者らは、画像抜けの原因となる膨れに対する影響を調査するべく、特許文献１，２等に開示されている水蒸気による処理について、あらためて検討を行った。その結果、陽極酸化処理が施されたアルミニウム板に、１００℃程度の水蒸気を接触させる処理を施した場合、画像抜けの原因となる膨れの発生が抑制されないばかりか、アルミナ一水和物であるベーマイト（Ａｌ2Ｏ3・Ｈ2Ｏ、または、ＡｌＯ（ＯＨ））からなる突起状物（以下「ベーマイト突起状物」ともいう）が陽極酸化皮膜上に生成してしまい、耐汚れ性に劣ることが分かった。
【００１１】
そこで、本発明は、平版印刷版としたときに優れた耐汚れ性を示し、かつ、画像抜けの原因となる膨れの発生が抑制された平版印刷版原版を得ることができる平版印刷版用支持体を製造する平版印刷版用支持体の製造方法を提供することを目的とする。
【課題を解決するための手段】
【００１２】
本発明者らは、上記目的を達成すべく鋭意検討した結果、陽極酸化処理の前に、平版印刷版用支持体となるアルミニウム板に、特定の温度範囲の熱水または水蒸気を接触させることにより、膨れの発生を抑制でき、かつ、ベーマイトの発生も抑制できることを見出し、本発明を完成させた。
すなわち、本発明は、以下の（１）〜（１０）を提供する。
【００１３】
（１）アルミニウム板に陽極酸化処理を施して平版印刷版用支持体を得る平版印刷版用支持体の製造方法であって、上記陽極酸化処理を施す陽極酸化処理工程と、上記陽極酸化処理工程の前に、上記アルミニウム板を熱水または水蒸気に接触させる前処理を施す前処理工程と、を備え、上記熱水の温度が８０〜１００℃であり、上記水蒸気の温度が１００〜３５０℃である、平版印刷版用支持体の製造方法。
【００１４】
（２）上記前処理の処理時間が、１〜６０秒である、上記（１）に記載の平版印刷版用支持体の製造方法。
【００１５】
（３）上記水蒸気を接触させる前記前処理の圧力条件が、０．３〜１ａｔｍである、上記（１）または（２）に記載の平版印刷版用支持体の製造方法。
【００１６】
（４）上記アルミニウム板中の炭化アルミニウム濃度が、１５ｐｐｍ以下である、上記（１）〜（３）のいずれかに記載の平版印刷版用支持体の製造方法。
【００１７】
（５）上記陽極酸化処理によって上記アルミニウム板に形成される陽極酸化皮膜の量が、１．０〜５．０ｇ／ｍ2である、上記（１）〜（４）のいずれかに記載の平版印刷版用支持体の製造方法。
【００１８】
（６）上記陽極酸化処理工程および上記前処理工程の前に、上記アルミニウム板に粗面化処理を施す粗面化処理工程を備える、上記（１）〜（５）のいずれかに記載の平版印刷版用支持体の製造方法。
【００１９】
（７）上記粗面化処理工程が、上記粗面化処理として、電気化学的粗面化処理と機械的粗面化処理および／または化学的粗面化処理とを含む、上記（６）に記載の平版印刷版用支持体の製造方法。
【００２０】
（８）上記（１）〜（７）のいずれかに記載の平版印刷版用支持体の製造方法によって得られた平版印刷版用支持体。
【００２１】
（９）上記（８）に記載の平版印刷版用支持体上に、（Ａ）増感色素、（Ｂ）重合開始剤、（Ｃ）重合性化合物、および、（Ｄ）バインダーポリマーを有する感光性層を有する、平版印刷版原版。
【００２２】
（１０）上記感光性層上に保護層を有する、上記（９）に記載の平版印刷版原版。
【発明の効果】
【００２３】
本発明によれば、平版印刷版としたときに優れた耐汚れ性を示し、かつ、画像抜けの原因となる膨れの発生が抑制された平版印刷版原版を得ることができる平版印刷版用支持体を製造する平版印刷版用支持体の製造方法を提供することができる。
【図面の簡単な説明】
【００２４】
【図１】従来技術の平版印刷版原版を模式的に示す断面図であり、（Ａ）は膨れが発生する前の状態を示し、（Ｂ）は膨れが発生した後の状態を示す。
【図２】本発明の平版印刷版用支持体の製造方法によって得られた平版印刷版用支持体を用いた平版印刷版原版を模式的に示す断面図である。
【図３】本発明の平版印刷版用支持体の製造方法における電気化学的粗面化処理に用いられる交番波形電流波形図の一例を示すグラフである。
【図４】本発明の平版印刷版用支持体の製造方法における交流を用いた電気化学的粗面化処理におけるラジアル型セルの一例を示す側面図である。
【図５】本発明の平版印刷版用支持体の作製における機械粗面化処理に用いられるブラシグレイニングの工程の概念を示す側面図である。
【発明を実施するための形態】
【００２５】
＜平版印刷版用支持体の製造方法＞
本発明の平版印刷版用支持体の製造方法は、アルミニウム板に陽極酸化処理を施して平版印刷版用支持体を得る平版印刷版用支持体の製造方法であって、上記陽極酸化処理を施す陽極酸化処理工程と、上記陽極酸化処理工程の前に、上記アルミニウム板を熱水または水蒸気に接触させる前処理を施す前処理工程と、を備え、上記熱水の温度が８０〜１００℃であり、上記水蒸気の温度が１００〜３５０℃である、平版印刷版用支持体の製造方法である。
【００２６】
以下では、まず、本発明の平版印刷版用支持体の製造方法にて使用されるアルミニウム板について説明し、その後、当該製造方法が備える各工程について詳述する。
【００２７】
＜アルミニウム板＞
アルミニウム板は、寸度的に安定なアルミニウムを主成分とする金属であり、アルミニウムまたはアルミニウム合金からなる。純アルミニウム板の他、アルミニウムを主成分とし、微量の異元素を含む合金板、またはアルミニウム（合金）がラミネートもしくは蒸着されたプラスチックフィルムもしくは紙の中から選ばれる。更に、特公昭４８−１８３２７号公報に記載されているようなポリエチレンテレフタレートフィルム上にアルミニウムシートが結合された複合体シートでもかまわない。
【００２８】
以下の説明において、上述したアルミニウムまたはアルミニウム合金からなる板をアルミニウム板と総称する。このようなアルミニウム合金に含まれる異元素としては、ケイ素、鉄、マンガン、銅、マグネシウム、クロム、亜鉛、ビスマス、ニッケル、チタン等が挙げられ、合金中の異元素の含有量は、１０質量％以下である。アルミニウム板としては純アルミニウム板が好適であるが、完全に純粋なアルミニウムは製錬技術上製造が困難であるので、僅かに異元素を含有するものでもよい。このようなアルミニウム板としては、従来より公知公用の素材、例えばＪＩＳ Ａ １０５０、ＪＩＳ Ａ １１００、ＪＩＳ Ａ ３１０３、ＪＩＳ Ａ ３００５等を用いることができる。
【００２９】
上記アルミニウム板は、さらに、不可避不純物として、炭化アルミニウム（Ａｌ4Ｃ3）を含有している。画像抜けの原因となる膨れの発生をより抑制できるという理由から、上記アルミニウム板における炭化アルミニウム濃度は、１５ｐｐｍ以下であることが好ましく、１０ｐｐｍ以下であることがより好ましい。また、この炭化アルミニウム濃度の下限値としては、特に限定されないが、通常、不可避的に、１ｐｐｍ以上となる。
なお、炭化アルミニウム濃度は、ガスクロ分析（正式名称：ガスクロマトグラフ分析法、軽金属協会規格ＬＩＳ−Ａ０７−１９７１に準拠）で測定される。
【００３０】
また、上記アルミニウム板は、通常ウェブ状で連続走行させながら処理され、その幅は４００ｍｍ〜２０００ｍｍ程度、厚みは、およそ０．１ｍｍ〜０．６ｍｍ程度である。この厚み印刷機の大きさ、印刷版の大きさおよびユーザーの希望により適宜変更することができる。
【００３１】
＜粗面化処理工程＞
本発明の平版印刷版用支持体の製造方法は、粗面化処理工程を備えていてもよい。粗面化処理工程は、上記アルミニウム板の表面に、電気化学的粗面化処理を含む粗面化処理を施す工程である。当該工程は、後述する陽極酸化処理工程の前に実施されることが好ましいが、上記アルミニウム板の表面がすでに好ましい表面形状を有していれば、特に実施しなくてもよい。
＜電気化学的粗面化処理＞
【００３２】
電気化学的粗面化処理は、アルミニウム板の表面に微細な凹凸（ピット）を付与することが容易であるため、印刷性の優れた平版印刷版を作るのに適している。
電気化学的粗面化処理は、硝酸または塩酸を主体とする水溶液中で、直流または交流を用いて行われる。
【００３３】
電気化学的粗面化処理に用いられる水溶液について説明する。
電気化学的粗面化処理で用いる硝酸を主体とする水溶液は、通常の直流または交流を用いた電気化学的な粗面化処理に用いるものを使用でき、１〜１００ｇ／Ｌの硝酸水溶液に、硝酸アルミニウム、硝酸ナトリウム、硝酸アンモニウムなどの硝酸イオン；塩化アルミニウム、塩化ナトリウム、塩化アンモニウムなどの塩酸イオン；等を有する塩酸または硝酸化合物の１つ以上を１ｇ／Ｌ〜飽和まで添加して使用することができる。
また、硝酸を主体とする水溶液中には、鉄、銅、マンガン、ニッケル、チタン、マグネシウム、シリカ等のアルミニウム合金中に含まれる金属が溶解していてもよい。
具体的には、硝酸０．５〜２質量％水溶液中にアルミニウムイオンが３〜５０ｇ／Ｌとなるように塩化アルミニウム、硝酸アルミニウムを添加した液を用いるのが好ましい。
また、温度は１０〜９０℃が好ましく、４０〜８０℃がより好ましい。
【００３４】
一方、電気化学的粗面化処理で用いる塩酸を主体とする水溶液は、通常の直流または交流を用いた電気化学的な粗面化処理に用いるものを使用でき、１〜１００ｇ／Ｌの塩酸水溶液に、硝酸アルミニウム、硝酸ナトリウム、硝酸アンモニウムなどの硝酸イオン；塩化アルミニウム、塩化ナトリウム、塩化アンモニウムなどの塩酸イオン；等を有する塩酸または硝酸化合物の１つ以上を１ｇ／Ｌ〜飽和まで添加して使用することができる。
また、塩酸を主体とする水溶液中には、鉄、銅、マンガン、ニッケル、チタン、マグネシウム、シリカ等のアルミニウム合金中に含まれる金属が溶解していてもよい。
具体的には、塩酸０．５〜２質量％水溶液中にアルミニウムイオンが３〜５０ｇ／Ｌとなるように塩化アルミニウム、硝酸アルミニウムを添加した液を用いるのが好ましい。
また、温度は１０〜６０℃が好ましく、２０〜５０℃がより好ましい。次亜塩素酸を添加してもよい。
【００３５】
電気化学的粗面化処理の交流電源波形は、サイン波、矩形波、台形波、三角波などを用いることができる。周波数は０．１〜２５０Ｈｚが好ましい。
【００３６】
図３は、本発明の平版印刷版用支持体の製造方法における電気化学的粗面化処理に用いられる交番波形電流波形図の一例を示すグラフである。
図３において、ｔａはアノード反応時間、ｔｃはカソード反応時間、ｔｐは電流が０からピークに達するまでの時間、Ｉａはアノードサイクル側のピーク時の電流、Ｉｃはカソードサイクル側のピーク時の電流である。台形波において、電流が０からピークに達するまでの時間ｔｐは１〜１０ｍｓｅｃが好ましい。電源回路のインピーダンスの影響のため、ｔｐが１未満であると電流波形の立ち上がり時に大きな電源電圧が必要となり、電源の設備コストが高くなる。１０ｍｓｅｃより大きくなると、電解液中の微量成分の影響を受けやすくなり均一な粗面化が行われにくくなる。電気化学的な粗面化に用いる交流の１サイクルの条件が、アルミニウム板のアノード反応時間ｔａとカソード反応時間ｔｃの比ｔｃ／ｔａが１〜２０、アルミニウム板がアノード時の電気量Ｑｃとアノード時の電気量Ｑａの比Ｑｃ／Ｑａが０．３〜２０、アノード反応時間ｔａが５〜１０００ｍｓｅｃ、の範囲にあるのが好ましい。ｔｃ／ｔａは２．５〜１５であるのがより好ましい。Ｑｃ／Ｑａは２．５〜１５であるのがより好ましい。電流密度は台形波のピーク値で電流のアノードサイクル側Ｉａ、カソードサイクル側Ｉｃともに１０〜２００Ａ／ｄｍ2が好ましい。Ｉｃ／Ｉａは０．３〜２０の範囲にあるのが好ましい。電気化学的な粗面化が終了した時点でのアルミニウム板のアノード反応にあずかる電気量の総和は、２５〜１０００Ｃ／ｄｍ2が好ましい。
【００３７】
交流を用いた電気化学的な粗面化に用いる電解槽は、縦型、フラット型、ラジアル型など公知の表面処理に用いる電解槽が使用可能であるが、特開平５−１９５３００号公報に記載されているようなラジアル型電解槽が特に好ましい。
【００３８】
交流を用いた電気化学的な粗面化には図４に示した装置を用いることができる。
図４は、本発明の平版印刷版用支持体の製造方法における交流を用いた電気化学的粗面化処理におけるラジアル型セルの一例を示す側面図である。
図４において、５０は主電解槽、５１は交流電源、５２はラジアルドラムローラ、５３ａ，５３ｂは主極、５４は電解液供給口、５５は電解液、５６はスリット、５７は電解液通路、５８は補助陽極、６０は補助陽極槽、Ｗはアルミニウム板である。電解槽を２つ以上用いるときには、電解条件は同じでもよいし、異なっていてもよい。
アルミニウム板Ｗは主電解槽５０中に浸漬して配置されたラジアルドラムローラ５２に巻装され、搬送過程で交流電源５１に接続する主極５３ａ、５３ｂにより電解処理される。電解液５５は電解液供給口５４からスリット５６を通じてラジアルドラムローラ５２と主極５３ａ、５３ｂとの間の電解液通路５７に供給される。主電解槽５０で処理されたアルミニウム板Ｗは次いで補助陽極槽６０で電解処理される。この補助陽極槽６０には補助陽極５８がアルミニウム板Ｗと対向配置されており、電解液５５が補助陽極５８とアルミニウム板Ｗとの間の空間を流れるように供給される。
【００３９】
一方、電気化学的粗面化処理では、アルミニウム板とこれに対向する電極間に直流電流を加え、電気化学的に粗面化する方法であってもよい。
【００４０】
粗面化処理は、電気化学的粗面化処理のみを施してもよいが、電気化学的粗面化処理と機械的粗面化処理および／または化学的粗面化処理とを組み合わせて施してもよい。
機械的粗面化処理と電気化学的粗面化処理とを組み合わせる場合には、機械的粗面化処理の後に、電気化学的粗面化処理を施すのが好ましい。
【００４１】
＜機械的粗面化処理＞
機械的粗面化処理は、一般的には、アルミニウム板の表面を表面粗さＲa：０．３５〜１．０μｍとする目的で施される。
機械的粗面化処理の諸条件は特に限定されないが、例えば、特公昭５０−４００４７号公報に記載されている方法に従って施すことができる。機械的粗面化処理は、パミストン懸濁液を使用したブラシグレイン処理により施したり、転写方式で施したりすることができる。
【００４２】
機械的粗面化処理は、毛径が０．２〜１．６１ｍｍの回転するナイロンブラシロールと、アルミニウム板表面に供給されるスラリー液で機械的に粗面化処理するのが好ましい。
研磨剤としては公知の物が使用できるが、珪砂、石英、水酸化アルミニウムまたはこれらの混合物が好ましい。
スラリー液の比重は１．０５〜１．３が好ましい。勿論、スラリー液を吹き付ける方式、ワイヤーブラシを用いる方式、凹凸を付けた圧延ロールの表面形状をアルミニウム板に転写する方式などを用いてもよい。
【００４３】
＜化学的粗面化処理＞
化学的粗面化処理も特に限定されず、公知の方法に従って施すことができる。
機械的粗面化処理の後には、以下の化学エッチング処理を施すのが好ましい。機械的粗面化処理の後に施される化学エッチング処理は、アルミニウム板の表面の凹凸形状のエッジ部分をなだらかにし、印刷時のインキの引っかかりを防止し、平版印刷版の耐汚れ性を向上させるとともに、表面に残った研磨材粒子等の不要物を除去するために行われる。
化学エッチング処理としては、酸によるエッチングやアルカリによるエッチングが知られているが、エッチング効率の点で特に優れている方法として、アルカリ溶液を用いる化学エッチング処理（以下、「アルカリエッチング処理」ともいう。）が挙げられる。
【００４４】
アルカリ溶液に用いられるアルカリ剤は、特に限定されないが、例えば、カセイソーダ、カセイカリ、メタケイ酸ソーダ、炭酸ソーダ、アルミン酸ソーダ、グルコン酸ソーダ等が好適に挙げられる。
また、各アルカリ剤は、アルミニウムイオンを含有してもよい。アルカリ溶液の濃度は、０．０１質量％以上であるのが好ましく、３質量％以上であるのがより好ましく、また、３０質量％以下であるのが好ましく、２５質量％以下であるのがより好ましい。
更に、アルカリ溶液の温度は室温以上であるのが好ましく、３０℃以上であるのがより好ましく、８０℃以下であるのが好ましく、７５℃以下であるのがより好ましい。
【００４５】
エッチング量は、０．１ｇ／ｍ2以上であるのが好ましく、１ｇ／ｍ2以上であるのがより好ましく、また、２０ｇ／ｍ2以下であるのが好ましく、１０ｇ／ｍ2以下であるのがより好ましい。
また、処理時間は、エッチング量に対応して２秒〜５分であるのが好ましく、生産性向上の点から２〜１０秒であるのがより好ましい。
【００４６】
機械的粗面化処理後にアルカリエッチング処理を施した場合、アルカリエッチング処理により生じる生成物を除去するために、低温の酸性溶液を用いて化学エッチング処理（以下、「デスマット処理」ともいう。）を施すのが好ましい。
酸性溶液に用いられる酸は、特に限定されないが、例えば、硫酸、硝酸、塩酸が挙げられる。酸性溶液の濃度は、１〜５０質量％であるのが好ましい。また、酸性溶液の温度は、２０〜８０℃であるのが好ましい。酸性溶液の濃度および温度がこの範囲であると、本発明の平版印刷版用支持体を用いた平版印刷版の耐ポツ状汚れ性がより向上する。
【００４７】
上記粗面化処理は、所望により機械的粗面化処理および化学エッチング処理を施した後に、電気化学的粗面化処理を施す処理であるが、機械的粗面化処理を行わずに電気化学的粗面化処理を施す場合にも、電気化学的粗面化処理の前に、カセイソーダ等のアルカリ水溶液を用いて化学エッチング処理を施すことができる。これにより、アルミニウム板の表面近傍に存在する不純物等を除去することができる。
【００４８】
また、電気化学的粗面化処理の後には、以下の化学エッチング処理を行うのが好ましい。電気化学的粗面化処理後のアルミニウム板の表面には、スマットや金属間化合物が存在する。電気化学的粗面化処理の後に行われる化学エッチング処理においては、特にスマットを効率よく除去するため、まず、アルカリ溶液を用いて化学エッチング処理（アルカリエッチング処理）をするのが好ましい。アルカリ溶液を用いた化学エッチング処理の諸条件は、処理温度は２０〜８０℃であるのが好ましく、また、処理時間は１〜６０秒であるのが好ましい。また、アルカリ溶液中にアルミニウムイオンを含有するのが好ましい。
【００４９】
さらに、電気化学的粗面化処理後にアルカリ溶液を用いる化学エッチング処理を行った後、それにより生じる生成物を除去するために、低温の酸性溶液を用いて化学エッチング処理（デスマット処理）を行うのが好ましい。
また、電気化学的粗面化処理後にアルカリエッチング処理を行わない場合においても、スマットを効率よく除去するため、デスマット処理を行うのが好ましい。
【００５０】
上述した化学エッチング処理は、いずれも浸せき法、シャワー法、塗布法等により行うことができ、特に限定されない。
【００５１】
＜陽極酸化処理工程＞
陽極酸化処理工程は、後述する前処理が施されたアルミニウム板（上記粗面化処理が施されたアルミニウム板を含む）に直流または交流を流す陽極酸化処理を施すことにより、該アルミニウム板表面に深さ方向（厚み方向）にのびるマイクロポアを有するアルミニウムの酸化皮膜である陽極酸化皮膜を形成する工程である。
【００５２】
陽極酸化処理に用いられる電解質としては、陽極酸化皮膜を形成させる種々の電解質の使用が可能である。一般的には、硫酸、塩酸、シュウ酸、クロム酸またはそれらの混酸が用いられる。それらの電解質の濃度は電解質の種類によって適宜決められる。
【００５３】
陽極酸化処理の条件は、用いられる電解質により種々変わるので一概に特定することはできないが、一般的には、電解質濃度１〜８０質量％溶液、液温５〜７０℃、電流密度５〜６０Ａ／ｄｍ2、電圧１〜１００Ｖ、電解時間１０秒〜５分であるのが好ましい。
形成される陽極酸化皮膜の量は、１．０〜５．０ｇ／ｍ2であるのが好ましく、１．５〜４．０ｇ／ｍ2であるのがより好ましい。この範囲で、良好な耐刷性と平版印刷版の非画像部の良好な耐傷性が得られる。
【００５４】
＜前処理工程＞
前処理工程は、上記陽極酸化処理工程の前に、上記アルミニウム板（上記粗面化処理および／または上記陽極酸化処理が施された上記アルミニウム板を含む）を熱水または水蒸気に接触させる前処理を施す工程である。
以下、熱水を接触させる前処理を「熱水処理」と呼び、水蒸気を接触させる前処理を「水蒸気処理」と呼ぶことがある。そして「熱水処理」と「水蒸気処理」とを併せて「前処理」と呼ぶことがある。
ここで、上記熱水処理における熱水の温度は、８０〜１００℃である。また、上記水蒸気処理における水蒸気の温度は、１００〜３５０℃である。
【００５５】
上記アルミニウム板の表面付近に存在する炭化アルミニウム（Ａｌ4Ｃ3）は、上記温度範囲の熱水または水蒸気（Ｈ2Ｏ）と接触することにより、水酸化アルミニウム（Ａｌ（ＯＨ）3）となって成長（体積膨張）する。
このため、後述する感光性層１０５は、図２に示すように、成長した水酸化アルミニウム１０４に沿って形成されると考えられる。このとき、水酸化アルミニウム１０４は、すでに成長（体積膨張）を終えているので、水分が供給されても、さらに成長することはなく、形成された感光性層１０５は、経時で持ち上げられることがなくなる。こうして、画像抜けの原因となる膨れの発生が抑制される。
このとき、上記温度範囲の下限値を下回る温度（例えば７０℃）の熱水で熱水処理を施した場合には、炭化アルミニウムの水和がほとんど進行せず、膨れの発生を抑制する効果は得られないものと考えられる。
【００５６】
また、上述したように、１００℃や１２０℃の水蒸気による処理を陽極酸化処理の後に行った場合には、ベーマイト突起状物が陽極酸化皮膜上に生成してしまう。
しかし、本発明においては、陽極酸化処理の前に上記前処理が施されるため、酸化アルミニウムの水和物であるベーマイト突起状物の生成が抑制され、耐汚れ性に優れる。
【００５７】
また、水蒸気の温度を３５０℃超にして処理を施した場合には、焼きなまし効果によって上記アルミニウム板の強度が低下してしまうが、上記水蒸気の温度は、３５０℃以下であるため、上記アルミニウム板の強度に優れる。
【００５８】
上記水蒸気処理の圧力条件は、０．３〜１ａｔｍであることが好ましく、０．５〜１ａｔｍであることがより好ましい。
【００５９】
上記前処理の処理時間は、長くなるに従い、画像抜けの原因となる膨れの発生を抑制する効果がより優れるが、製造設備の観点から、１〜６０秒であるのが好ましい。
【００６０】
上記水蒸気処理における水蒸気の温度は、得られる効果がより優れるという理由から、１５０〜３５０℃であるのが好ましく、１８０〜３５０℃であるのより好ましく、２００〜３５０℃であるのがさらに好ましい。
【００６１】
上記前処理としては、より高温で処理された方が得られる効果がより優れるという理由から、上記熱水処理よりも上記水蒸気処理の方が好ましい。
【００６２】
上記水蒸気処理において、上記アルミニウム板に水蒸気を接触させる方法としては、特に限定されないが、例えば、湯沸し方式で発生させた水蒸気をボックス内に充填し、上記アルミニウム板を走らせる方法；蒸気ノズルから水蒸気を上記アルミニウム板に直接吹きかける方法；等が挙げられる。
【００６３】
上記水蒸気処理において、上記アルミニウム板に熱水を接触させる方法としては、特に限定されないが、例えば、上記アルミニウム板を熱水に浸漬させる方法；上記アルミニウム板にノズルから熱水を吹き付ける方法；等が挙げられる。
【００６４】
＜親水化処理工程＞
本発明の平版印刷版用支持体の製造方法は、上記陽極酸化処理工程および上記前処理工程の後に、さらに、親水化処理工程を備えていてもよい。このような親水化処理工程は、上記陽極酸化処理および上記前処理が施された上記アルミニウム板に、親水化処理を施す工程である。
上記親水化処理としては、例えば、特開２００５−２５４６３８の段落［０１０９］〜［０１１４］に開示される公知の方法が使用できるが、ケイ酸ソーダ、ケイ酸カリ等のアルカリ金属ケイ酸塩の水溶液に浸漬させる方法；親水性ビニルポリマーまたは親水性化合物を塗布して親水性の下塗層を形成させる方法；等により、親水化処理を行うのが好ましい。
ケイ酸ソーダ、ケイ酸カリ等のアルカリ金属ケイ酸塩の水溶液による親水化処理は、米国特許第２，７１４，０６６号明細書および米国特許第３，１８１，４６１号明細書に記載されている方法および手順に従って行うことができる。
また、親水性の下塗層の形成による親水化処理は、特開昭５９−１０１６５１号公報および特開昭６０−１４９４９１号公報に記載されている条件および手順に従って行うことができる。
【００６５】
＜平版印刷版用支持体＞
本発明の平版印刷版用支持体は、本発明の平版印刷版用支持体の製造方法によって得られた平版印刷版用支持体である。
【００６６】
＜平版印刷版原版＞
本発明の平版印刷版用支持体には、感光性層、感熱層等の画像記録層を設けて、平版印刷版原版とすることができる。画像記録層は、特に限定されないが、例えば、特開２００３−１９５６号公報の段落［００４２］〜［０１９８］に記載される、コンベンショナルポジタイプ、コンベンショナルネガタイプ、フォトポリマータイプ、サーマルポジタイプ、サーマルネガタイプ、機上現像可能な無処理タイプが挙げられる。
【００６７】
本発明の平版印刷版原版は、本発明の平版印刷版用支持体上に、（Ａ）増感色素、（Ｂ）重合開始剤、（Ｃ）重合性化合物、および、（Ｄ）バインダーポリマーを有する感光性層を有することが好ましく、さらに、上記感光性層上に保護層を有することがより好ましい。
以下では、このような本発明の平版印刷版原版について詳細に説明する。
【００６８】
＜感光性層＞
（Ａ）増感色素
上記感光性層には、露光光源の波長に対応した増感色素が含有される。ここでは、３５０〜４５０ｎｍの波長域に極大吸収を有する増感色素について説明する。このような増感色素としては、例えば、メロシアニン色素類、ベンゾピラン類、クマリン類、芳香族ケトン類、アントラセン類、等を挙げることができ、具体的には、特開２００８−４６５２８号公報の［００１９］〜［００５６］等に記載されているもの用いることができる。
【００６９】
これらの増感色素のどの構造を用いるか、単独で使用するか２種以上併用するか、添加量はどうか、といった使用法の詳細は、適宜設定できる。
比較的薄い膜厚で使用する平版印刷版としての使用に際しては、増感色素の添加量は、感光性層の吸光度が０．１から１．５の範囲、好ましくは０．２５から１の範囲となるように設定するのが好ましい。通常、感光性層の全固形分に対し、好ましくは０．０５〜３０質量％、更に好ましくは０．１〜２０質量％、最も好ましくは０．２〜１０質量％である。
【００７０】
（Ｂ）重合開始剤
重合開始剤としては、トリハロメチル化合物、カルボニル化合物、有機過酸化物、アゾ系化合物、アジド化合物、メタロセン化合物、ヘキサアリールビイミダゾール系化合物、有機ホウ素化合物、ジスルホン化合物、オキシムエステル化合物、オニウム塩化合物が挙げられる。中でも、ヘキサアリールビイミダゾール系化合物、オニウム塩、トリハロメチル化合物およびメタロセン化合物からなる群より選択される少なくとも１種であることが好ましく、特にヘキサアリールビイミダゾール系化合物が好ましい。
このような重合開始剤としては、具体的には、例えば、特開２００８−４６５２８号公報の［００６０］〜［００６７］等に記載されているものを用いることができる。
【００７１】
重合開始剤は単独もしくは２種以上の併用によって好適に用いられる。
感光性層中の重合開始剤の使用量は感光性層全固形分の質量に対し、好ましくは０．０１〜２０質量％、より好ましくは０．１〜１５質量％である。さらに好ましくは１．０質量％〜１０質量％である。
【００７２】
（Ｃ）重合性化合物
重合性化合物は、少なくとも一個のエチレン性不飽和二重結合を有する付加重合性化合物であり、末端エチレン性不飽和結合を少なくとも１個、好ましくは２個以上有する化合物から選ばれる。このような化合物群は当該産業分野において広く知られるものであり、これらを特に制限無く用いることができる。これらは、例えばモノマー、プレポリマー、すなわち２量体、３量体およびオリゴマー、またはそれらの混合物ならびにそれらの共重合体などの化学的形態をもつ。モノマーの例としては、不飽和カルボン酸（例えば、アクリル酸、メタクリル酸、イタコン酸、クロトン酸、イソクロトン酸、マレイン酸など）や、そのエステル類、アミド類が挙げられ、好ましくは、不飽和カルボン酸と脂肪族多価アルコール化合物とのエステル、不飽和カルボン酸と脂肪族多価アミン化合物とのアミド類が用いられる。また、ヒドロキシル基やアミノ基、メルカプト基等の求核性置換基を有する不飽和カルボン酸エステル或いはアミド類と単官能もしくは多官能イソシアネート類或いはエポキシ類との付加反応物、および単官能もしくは、多官能のカルボン酸との脱水縮合反応物等も好適に使用される。また、イソシアネート基や、エポキシ基等の親電子性置換基を有する不飽和カルボン酸エステル或いはアミド類と単官能もしくは多官能のアルコール類、アミン類、チオール類との付加反応物、更にハロゲン基や、トシルオキシ基等の脱離性置換基を有する不飽和カルボン酸エステル或いはアミド類と単官能もしくは多官能のアルコール類、アミン類、チオール類との置換反応物も好適である。また、別の例として、上記の不飽和カルボン酸の代わりに、不飽和ホスホン酸、スチレン、ビニルエーテル等に置き換えた化合物群を使用することも可能である。
このような重合性化合物としては、具体的には、例えば、特開２００８−４６５２８号公報の［００７０］〜［００７８］等に記載されているものを用いることができる。
【００７３】
これらの重合性化合物について、その構造、単独使用か併用か、添加量等の使用方法の詳細は、最終的な平版印刷版原版の性能設計にあわせて任意に設定できる。
【００７４】
上記の重合性化合物は、感光性層の全固形分に対して、好ましくは５〜８０質量％、更に好ましくは２５〜７５質量％の範囲で使用される。また、これらは単独で用いても２種以上併用してもよい。
【００７５】
（Ｄ）バインダーポリマー
バインダーポリマーとしては、感光性層の皮膜形成剤としてだけでなく、アルカリ現像液に溶解する必要があるため、アルカリ水に可溶性または膨潤性である有機高分子重合体が使用される。すなわち、アルカリ水に可溶性または膨潤性であるポリマーであることにより、アルカリ現像によって、必要によりブラシなどの圧力を加えることで、除去されるものである。
【００７６】
使用されるバインダーポリマーは、下記式（１）から（３）で示される構造単位を有するバインダーポリマーである。
【００７７】
【化１】
2012040864.tif 000002
【００７８】
式中、Ｒ１、Ｒ２は、各々独立に、水素原子または炭素数１〜６のアルキル基を示し、Ｒ３は水素原子、炭素数１〜６のアルキル基、または、水酸基、ハロゲン原子、アミノ基、メトキシ基若しくはカルボキシル基で置換された炭素数１〜６の置換アルキル基を示し、Ｘは−ＣＯＯＨ、−ＣＯ−Ｗ１−Ｌ１−ＣＯＯＨおよび−ＳＯ３Ｈから選ばれる官能基を示し、Ｗ１は酸素原子、硫黄原子または−ＮＨ−基を示し、Ｌ１は２価の有機基を示し、Ｙは−ＣＯ−Ｏ−ＣＨ２−ＣＨ＝ＣＨ２基、−ＣＯ−Ｗ２−Ｌ２−Ｏ−ＣＯ−ＣＲ４＝ＣＨ２基を示し、Ｗ２は酸素原子、硫黄原子または−ＮＨ−基を示し、Ｌ２は２価の有機基を示し、Ｒ４は水素原子または炭素数１〜６のアルキル基を示し、Ｗ３は酸素原子、硫黄原子または−ＮＨ−基を示し、Ｒ５は炭素数１〜１８のアルキル基、炭素数５〜２０の脂環構造を有するアルキル基または炭素数６〜２０の芳香環を有する基を示す。
このようなバインダーポリマーの具体例としては、例えば、特開２００８−４６５２８号公報の［００８５］〜［００９０］等に記載されているものを用いることができる。
【００７９】
使用されるバインダーポリマーは適当な分子量、酸価を有することが好ましく、質量平均分子量で５０００〜３０万、酸価０．５〜２００の高分子重合体が特に好ましい。ここで酸価とは、試料１ｇ中に含まれる遊離脂肪酸を中和するのに必要な水酸化カリウムのｍｇ数をいう。酸価はより好ましくは５．０〜１８０、特に好ましくは１０〜１５０である。
また、式（２）で表されるエチレン性不飽和二重結合を有する構造単位に対する、式（１）で表される構造単位及び式（３）で表される構造単位の総量の比は、質量比で、０．１〜３．０の範囲とするのが好ましく、より好ましくは０．１〜２．０であり、最も好ましくは０．１〜１．０である。
上記の分子量、酸価、二重結合量を満足する組み合わせであれば、式（１）、（２）、（３）で表される構造単位の混合割合は、どのような組み合わせになっても良い。これらを満足する範囲であれば、式（１）〜（３）で表される構造単位以外の構造単位をさらに追加してもよい。
【００８０】
これらのバインダーポリマーは、感光性層中に任意な量で含有させることができるが、形成される画像強度等の点で一般的には９０質量％以下であり、好ましくは１０〜９０質量％、より好ましくは３０〜８０質量％である。
【００８１】
上記のポリマー以外のアルカリ水に可溶性または膨潤性であるポリマーを用いることもできるし、上記のポリマーと他のポリマーを混合して使用することも出来る。
アルカリ水に可溶性または膨潤性であるポリマーである、他の有機高分子重合体としては、種々のものが挙げられるが、水現像を望む場合には、例えば水可溶性有機高分子重合体を用いる。この様な有機高分子重合体としては、側鎖にカルボン酸基を有する付加重合体、例えば、特開２００８−４６５２８号公報の［００９３］に記載されたもの等が挙げられる。
【００８２】
感光性層の現像性を維持するためには、使用されるバインダーポリマーは適当な分子量、酸価を有することが好ましく、質量平均分子量で５０００〜３０万、酸価２０〜２００の高分子重合体が特に好ましい。
【００８３】
（Ｅ）メルカプト化合物
上記感光性層には、感度向上に効果があることから、メルカプト基を有するメルカプト化合物を含有させることが好ましい。（Ｅ）メルカプト化合物としては、例えば、特開２００８−４６５２８号公報の［００９６］〜［０１０２］、特開２００８−８９７８８号公報の［００７８］〜［００８６］等に記載されているものを用いることができる。
メルカプト化合物の添加量は、感光性層を構成する全成分に対して、一般的には０．５〜２０質量％、好ましくは１〜１５質量％、更に好ましくは１〜１０質量％である。
【００８４】
（Ｆ）その他の添加剤
平版印刷版原版の製造中あるいは保存中において感光性層における不要な熱重合を阻止するために少量の熱重合禁止剤を添加することが望ましい。適当な熱重合禁止剤としては、特開２００８−４６５２８号公報の［０１０３］に記載されたもの等が挙げられる。
熱重合禁止剤の添加量は、感光性層を構成する全固形分に対して約０.０１質量％〜約５質量％が好ましい。
感光性層には必要に応じて、酸素による重合阻害を防止するためにベヘン酸やベヘン酸アミドのような高級脂肪酸誘導体等を添加して、塗布後の乾燥の過程で感光性層の表面に偏在させてもよい。高級脂肪酸誘導体等の添加量は、感光性層を構成する全固形分に対して約０.５質量％〜約１０質量％が好ましい。
更に感光性層の着色を目的として、着色剤を添加してもよい。着色剤としては、例えば、特開２００８−４６５２８号公報の［０１０３］に記載されたもの等が挙げられる。着色剤の添加量は感光性層全固形分の約０.５質量％〜約２０質量％が好ましい。加えて、硬化皮膜の物性を改良するために、無機充填剤やジオクチルフタレート、ジメチルフタレート、トリクレジルホスフェート等の可塑剤等の添加剤を加えてもよい。これらの添加量は感光性層全固形分の１０質量％以下が好ましい。
また、特に３５０ｎｍから４５０ｎｍの光を発する青ないし紫外領域のレーザによる露光を用いる場合、黄色の染料または顔料を添加することが望ましい。黄色の染料または顔料としては、例えば、特開２００８−８９７８８号公報の［０１１２］〜［０１１５］に記載されたもの等を好適に用いることができる。
【００８５】
＜感光性層の形成＞
感光性層の塗設に際しては、上記各成分を溶媒に溶解し塗布液を調製する。ここで使用する溶媒としては、有機溶媒が挙げられ、その具体例としては、特開２００８−４６５２８号公報の［０１０４］に記載されたものが挙げられる。溶媒は、単独あるいは混合して使用することができる。
塗布溶液中の固形分の濃度は通常１〜５０質量％である。
【００８６】
また、塗布面質を向上するために界面活性剤を添加することもできる。
【００８７】
感光性層の被覆量は乾燥後の質量で、通常約０.１〜約１０ｇ／ｍ2、好ましくは０.３〜５ｇ／ｍ2、より好ましくは０.５〜３ｇ／ｍ2である。
【００８８】
＜保護層＞
上記保護層は、水溶性樹脂を含む保護層であることが好ましい。保護層は、露光時の重合反応を妨害する酸素の拡散侵入を遮断する、酸素遮断層としても機能を有する。保護層は２５℃、１気圧下における酸素透過性Ａが１．０≦Ａ≦２０（ｍＬ／ｍ2・ｄａｙ）であることが好ましい。酸素透過性Ａが１．０（ｍＬ／ｍ2・ｄａｙ）未満で極端に低い場合は、製造時・生保存時に不要な重合反応が生じたり、また画像露光時に、不要なカブリ、画線の太りが生じたりという問題を生じる。逆に、酸素透過性Ａが２０（ｍＬ／ｍ2・ｄａｙ）を超えて高すぎる場合は感度の低下を招く。酸素透過性Ａは、より好ましくは１．５≦Ａ≦１２ （ｍＬ／ｍ2・ｄａｙ）、更に好ましくは２．０≦Ａ≦８．０ （ｍＬ／ｍ2・ｄａｙ）の範囲である。また、保護層に望まれる特性としては、上記酸素透過性以外に、さらに、露光に用いる光の透過は実質阻害せず、感光性層との密着性に優れ、かつ、露光後の現像工程で容易に除去できる事が望ましい。この様な保護層に関する工夫が従来なされており、米国特許第３，４５８，３１１号明細書、特公昭５５−４９７２９号公報に詳しく記載されている。
【００８９】
保護層に使用できる材料としては例えば、比較的結晶性に優れた水溶性高分子化合物を用いることが好ましく、具体的には、特開２００８−４６５２８号公報の［０１０８］に記載されたもの等が挙げられ、これらは単独または混合して使用できる。これらの内、ポリビニルアルコールを主成分として用いる事が、酸素遮断性、現像除去性といった基本特性的にもっとも良好な結果を与える。
【００９０】
保護層に使用するポリビニルアルコールは、必要な酸素遮断性と水溶性を有するための、未置換ビニルアルコール単位を含有する限り、一部がエステル、エーテル、あるいはアセタールで置換されていても良い。また、同様に一部が他の共重合成分を有していても良い。ポリビニルアルコールの具体例としては加水分解率が７１〜１００モル％、重合繰り返し単位が３００から２４００の範囲のものをあげる事ができる。具体的には、特開２００８−４６５２８号公報の［０１０９］に記載されたもの等が挙げられ、これらは単独または混合して使用できる。好ましい態様としてはポリビニルアルコールの保護層中の含有率が２０〜９５質量％、より好ましくは、３０〜９０質量％である。
【００９１】
ポリビニルアルコールと混合して使用する成分としてはポリビニルピロリドンまたはその変性物が酸素遮断性、現像除去性といった観点から好ましく、保護層中の含有率が３．５〜８０質量％、好ましくは１０〜６０質量％、さらに好ましくは１５〜３０質量％である。
【００９２】
保護層の成分（ＰＶＡの選択、添加剤の使用）、塗布量等は、酸素遮断性・現像除去性の他、カブリ性や密着性・耐傷性を考慮して選択される。一般には使用するＰＶＡの加水分解率が高い程（保護層中の未置換ビニルアルコール単位含率が高い程）、膜厚が厚い程酸素遮断性が高くなり、感度の点で有利である。上記ポリビニルアルコール（ＰＶＡ）等の高分子化合物の分子量は、２０００〜１０００万の範囲のものが使用でき、好ましくは２万〜３００万範囲のものが適当である。
【００９３】
保護層の他の組成物として、グリセリン、ジプロピレングリコール等を高分子化合物に対して数質量％相当量添加して可撓性を付与することができ、また、アルキル硫酸ナトリウム、アルキルスルホン酸ナトリウム等のアニオン界面活性剤；アルキルアミノカルボン酸塩、アルキルアミノジカルボン酸塩等の両性界面活性剤；ポリオキシエチレンアルキルフェニルエーテル等の非イオン界面活性剤を高分子化合物に対して数質量％添加することができる。保護層の膜厚は、０．５〜５μｍが適当であり、特に１〜３μｍが好適である。
【００９４】
また、感光性層との密着性や、耐傷性も平版印刷版原版の取り扱い上極めて重要である。すなわち、水溶性ポリマーからなる親水性の層を親油性の感光性層に積層すると、接着力不足による膜剥離が発生しやすく、剥離部分が酸素の重合阻害により膜硬化不良などの欠陥を引き起こす。これに対し、これら２層間の接着性を改良すべく種々の提案がなされている。例えば米国特許出願番号第２９２，５０１号、米国特許出願番号第４４，５６３号には、主にポリビニルアルコールからなる親水性ポリマー中に、アクリル系エマルジョンまたは水不溶性ビニルピロリドン−ビニルアセテート共重合体などを２０〜６０質量％混合し、感光性層の上に積層することにより、十分な接着性が得られることが記載されている。保護層に対しては、これらの公知の技術をいずれも適用することができる。このような保護層の塗布方法については、例えば米国特許第３，４５８，３１１号明細書、特公昭５５−４９７２９号公報に詳しく記載されている。
【００９５】
保護層の塗設量は、乾燥質量として、一般的に０．１〜１０ｇ／ｍ2、好ましくは０．５〜５ｇ／ｍ2である。
【００９６】
＜下塗り層＞
本発明の平版印刷版原版は、本発明の平版印刷版用支持体と上記感光性層との間に下塗り層を設けてもよい。
上記下塗り層は、例えば、特開２００６−２５９５３６号公報の［００２３］〜［００２６］、特開２００８−４６５２８号公報の［０１２４］〜［０１５８］等に記載された化合物を用いることができ、特開２００６−２５９５３６号公報の［００２４］〜［００２５］に記載の有機下塗り層を用いることが好ましい。
【００９７】
下塗り層の塗布量は、２〜１０００ｍｇ／ｍ2の範囲が好ましく、５〜２００ｍｇ／ｍ2がより好ましく、１０〜５０ｍｇ／ｍ2が最も好ましい。下塗り層を支持体上に被覆する方法としては種々の方法が適用できるが、上記の塗布量を確保する上で最も好ましいのは溶液にして塗布、乾燥する方法である。
【００９８】
＜バックコート＞
支持体に表面処理を施した後または下塗り層を形成させた後、必要に応じて、支持体の裏面にバックコートを設けることができる。
バックコートとしては、例えば、特開平５−４５８８５号公報に記載されている有機高分子化合物、特開平６−３５１７４号公報に記載されている有機金属化合物または無機金属化合物を加水分解および重縮合させて得られる金属酸化物からなる被覆層が好適に挙げられる。中でも、Ｓｉ（ＯＣＨ3 ）4 、Ｓｉ（ＯＣ2 Ｈ5 ）4 、Ｓｉ（ＯＣ3 Ｈ7 ）4 、Ｓｉ（ＯＣ4 Ｈ9 ）4 等のケイ素のアルコキシ化合物を用いるのが、原料が安価で入手しやすい点で好ましい。
【００９９】
＜製版方法＞
本発明の平版印刷版原版を画像露光して現像処理を行うことで平版印刷版を作製する。現像処理としては、例えば、現像液にて現像する方法等が挙げられる。
【０１００】
＜現像液＞
現像液としては、特に限定されないが、例えば、無機アルカリ塩と界面活性剤を含有し、通常ｐＨが１１．０〜１２．７であるものが好適に使用される。
【０１０１】
無機アルカリ塩としては適宜使用可能であるが、例えば、例えば、特開２００８−４６５２８号公報の［０１６２］に記載されたもの等が挙げられる。これらは単独でも、二種以上を組み合わせて用いても良い。
【０１０２】
珪酸塩を使用する場合には、珪酸塩の成分である酸化珪素ＳｉＯ2とアルカリ酸化物Ｍ2Ｏ（Ｍはアルカリ金属またはアンモニウム基を表す。）との混合比率および濃度の調製により、現像性を容易に調節することが出来る。上記アルカリ水溶液の中でも上記酸化珪素ＳｉＯ2とアルカリ酸化物Ｍ2Ｏとの混合比率（ＳｉＯ2／Ｍ2Ｏ：モル比）が０．５〜３．０のものが好ましく、１．０〜２．０のものが好ましい。上記ＳｉＯ2／Ｍ2Ｏの添加量は、アルカリ水溶液の質量に対して１〜１０質量％が好ましく、３〜８質量％がより好ましく、４〜７質量％が最も好ましい。この濃度が上記の範囲において、現像性、処理能力の低下がなく、沈澱や結晶の生成もなく、さらに廃液時の中和の際にゲル化もなく、廃液処理に支障をきたすことがない。
【０１０３】
また、アルカリ濃度の微妙な調整、感光性層の溶解性を補う目的で、補足的に有機アルカリ剤を併用してもよい。有機アルカリ剤としては、例えば、特開２００８−４６５２８号公報の［０１６４］に記載されたもの等をあげることができる。これらのアルカリ剤は、単独もしくは２種以上を組み合わせて用いられる。
【０１０４】
界面活性剤としては、適宜使用可能であり、例えば、特開２００８−４６５２８号公報の［０１６５］に記載されたもの等が挙げられ、特に好ましいのはポリオキシアルキレンエーテル基を有するノニオン界面活性剤である。
ポリオキシアルキレンエーテル基を含有するノニオン界面活性剤としては、特開２００８−４６５２８号公報の［０１６７］〜［０１７１］に記載されたものが好適に使用される。
【０１０５】
界面活性剤は単独、もしくは組み合わせて使用することができる。
【０１０６】
現像液のｐＨは、画像形成および露光部の現像でのダメージの点から、通常１１．０〜１２．７、好ましくは１１．５〜１２．５である。
【０１０７】
また、現像液の導電率は、３〜３０ｍＳ／ｃｍである事が好ましく、５〜２０ｍＳ／ｃｍであることがより好ましい。
【０１０８】
＜露光および現像処理＞
本発明の平版印刷版原版を、例えば、カーボンアーク灯、高圧水銀灯、キセノンランプ、メタルハライドランプ、蛍光ランプ、タングステンランプ、ハロゲンランプ、ヘリウムカドミウムレーザー、アルゴンイオンレーザー、ＦＤ・ＹＡＧレーザー、ヘリウムネオレーザー、半導体レーザー（３５０ｎｍ〜６００ｎｍ）等の従来公知の活性光線で画像露光した後、現像液により現像処理することにより、アルミニウム板支持体表面に画像を形成することができる。露光光源としては３５０〜６００ｎｍのレーザが好ましい。
画像露光後、現像までの間に、感光性層の硬化率を高める目的で５０℃〜１４０℃の温度で１秒〜５分の時間の加熱プロセスを設けることを行っても良い。加熱温度が上記の範囲において、硬化率アップの効果があり、未露光部での暗重合による残膜も生じない。
【０１０９】
本発明の平版印刷版原版の感光性層の上に保護層が設けられている場合には、現像液を用いて、保護層の除去と感光性層の未露光部の除去を同時に行う方法、または、水、温水で保護層を先に除去し、その後未露光部の感光性層を現像で除去する方法が知られている。これらの水または温水には特開平１０−１０７５４号公報に記載の防腐剤等、特開平８−２７８６３６号公報に記載の有機溶剤等を含有させることができる。
【０１１０】
本発明の平版印刷版原版を現像処理する際に用いる現像液としては、ポリオキシアルキレンエーテル基を有するノニオン界面活性剤を含有することが好ましい。
【０１１１】
本発明における平版印刷版原版の上記現像液による現像は、常法に従って、０〜６０℃、好ましくは１５〜４０℃程度の温度で、例えば、露光処理した平版印刷版原版を現像液に浸漬してブラシで擦る等により行う。
【０１１２】
さらに自動現像機を用いて現像処理を行う場合、処理量に応じて現像液が疲労してくるので、補充液または新鮮な現像液を用いて処理能力を回復させても良い。このようにして現像処理された平版印刷版原版は特開昭５４−８００２号、同５５−１１５０４５号、同５９−５８４３１号等の各公報に記載されているように、通常、水洗水、界面活性剤等を含有するリンス液、アラビアガムやデンプン誘導体等を含む不感脂化液で後処理される。本発明において平版印刷版原版の後処理にはこれらの処理を種々組み合わせて用いることができる。
上記のような処理により得られた印刷版は特開２０００−８９４７８号公報に記載の方法による後露光処理やバーニングなどの加熱処理により、耐刷性を向上させることができる。
このような処理によって得られた平版印刷版はオフセット印刷機に掛けられ、多数枚の印刷に用いられる。
【実施例】
【０１１３】
（実施例１〜１２、比較例１〜４）
以下に、実施例を挙げて本発明を具体的に説明するが、本発明はこれらに限定されるものではない。
【０１１４】
＜平版印刷版用支持体の製造＞
＜アルミニウム板＞
炭化アルミニウム濃度が異なる厚さ０．２４ｍｍの材質１Ｓのアルミニウム合金板に対し、後述する粗面化処理（Ａ）〜（Ｃ）のうち下記第１表に示す処理、陽極酸化処理、および前処理を施し、平版印刷版用支持体を製造した。
なお、下記第１表における炭化アルミニウム濃度は、ガスクロ分析（正式名称：ガスクロマトグラフ分析法、軽金属協会規格ＬＩＳ−Ａ０７−１９７１に準拠）で測定した。また、全ての処理工程の間には水洗処理を施し、水洗処理の後にはニップローラーで液切りを行った。
【０１１５】
＜粗面化処理（Ａ）＞
（Ａ−ａ）アルカリエッチング処理
アルミニウム板に、カセイソーダ濃度２６質量％、アルミニウムイオン濃度６．５質量％のカセイソーダ水溶液を、温度７０℃でスプレー管により吹き付けてエッチング処理を行った。その後、スプレーによる水洗を行った。後に電気化学的粗面化処理を施す面のアルミニウム溶解量は、５ｇ／ｍ2であった。
【０１１６】
（Ａ−ｂ）酸性水溶液中でのデスマット処理
次に、硝酸水溶液中でデスマット処理を行った。デスマット処理に用いる硝酸水溶液は、次工程の電気化学的な粗面化に用いた硝酸の廃液を用いた。その液温は３５℃であった。デスマット液はスプレーにて吹き付けて３秒間デスマット処理を行った。
【０１１７】
（Ａ−ｃ）電気化学的粗面化処理
硝酸電解６０Ｈｚの交流電圧を用いて連続的に電気化学的な粗面化処理を行った。このときの電解液は、温度３５℃、硝酸１０．４ｇ／Ｌの水溶液に硝酸アルミニウムを添加してアルミニウムイオン濃度を４．５ｇ／Ｌに調整した電解液を用いた。交流電源波形は図３に示した波形であり、電流値がゼロからピークに達するまでの時間ｔｐが０．８ｍｓｅｃ、ｄｕｔｙ比１：１、台形の矩形波交流を用いて、カーボン電極を対極として電気化学的な粗面化処理を行った。補助アノードにはフェライトを用いた。電解槽は図４に示すものを使用した。電流密度は電流のピーク値で３０Ａ／ｄｍ2、補助陽極には電源から流れる電流の５％を分流させた。電気量（Ｃ／ｄｍ2）はアルミニウム板が陽極時の電気量の総和で２５０Ｃ／ｄｍ2であった。その後、スプレーによる水洗を行った。
【０１１８】
（Ａ−ｄ）アルカリエッチング処理
上記で得られたアルミニウム板に、カセイソーダ濃度５質量％、アルミニウムイオン濃度０．５質量％のカセイソーダ水溶液を、温度５０℃でスプレー管により吹き付けてエッチング処理を行った。その後、スプレーによる水洗を行った。アルミニウム溶解量は、０．２ｇ／ｍ2であった。
【０１１９】
（Ａ−ｅ）酸性水溶液中でのデスマット処理
次に、陽極酸化処理工程で発生した廃液（硫酸１７０ｇ／Ｌ水溶液中にアルミニウムイオン５ｇ／Ｌを溶解）を用い、液温３５℃で４秒間デスマット処理を行った。硫酸水溶液中でデスマット処理を行った。デスマット液はスプレーにて吹き付けて３秒間デスマット処理を行った。
【０１２０】
＜粗面化処理（Ｂ）＞
（Ｂ−ａ）アルカリエッチング処理
アルミニウム板に、カセイソーダ濃度２６質量％、アルミニウムイオン濃度６．５質量％のカセイソーダ水溶液を、温度７０℃でスプレー管により吹き付けてエッチング処理を行った。その後、スプレーによる水洗を行った。後に電気化学的粗面化処理を施す面のアルミニウム溶解量は、１．０ｇ／ｍ2であった。
【０１２１】
（Ｂ−ｂ）酸性水溶液中でのデスマット処理（第１デスマット処理）
次に、酸性水溶液中でデスマット処理を行った。デスマット処理に用いる酸性水溶液は、硫酸１５０ｇ／Ｌの水溶液を用いた。その液温は３０℃であった。デスマット液はスプレーにより吹き付けて、３秒間デスマット処理した。その後、水洗処理を行った。
【０１２２】
（Ｂ−ｃ）塩酸水溶液中での電気化学的粗面化処理
次に、塩酸濃度１４ｇ／Ｌ、アルミニウムイオン濃度１３ｇ／Ｌ、硫酸濃度３ｇ／Ｌの電解液を用い、交流電流を用いて電解粗面化処理を行った。電解液の液温は３０℃であった。アルミニウムイオン濃度は塩化アルミニウムを添加して調整した。
交流電流の波形は正と負の波形が対称な正弦波であり、周波数は５０Ｈｚ、交流電流１周期におけるアノード反応時間とカソード反応時間は１：１、電流密度は交流電流波形のピーク電流値で７５Ａ／ｄｍ2であった。また、電気量はアルミニウム板がアノード反応に預かる電気量の総和で４５０Ｃ／ｄｍ2であり、電解処理は１２５Ｃ／ｄｍ2ずつ４秒間の通電間隔を開けて４回に分けて行った。アルミニウム板の対極にはカーボン電極を用いた。その後、水洗処理を行った。
【０１２３】
（Ｂ−ｄ）アルカリエッチング処理
電気化学的粗面化処理後のアルミニウム板を、カセイソーダ濃度５質量％、アルミニウムイオン濃度０．５質量％のカセイソーダ水溶液を、温度３５℃でスプレー管により吹き付けてエッチング処理を行った。電気化学的粗面化処理が施された面のアルミニウムの溶解量は０．１ｇ／ｍ2であった。その後、水洗処理を行った。
【０１２４】
（Ｂ−ｅ）酸性水溶液中でのデスマット処理
次に、酸性水溶液中でのデスマット処理を行った。デスマット処理に用いる酸性水溶液は、陽極酸化処理工程で発生した廃液（硫酸１７０ｇ／Ｌ水溶液中にアルミニウムイオン５．０ｇ／Ｌ溶解）を用いた。液温は３０℃であった。デスマット液はスプレーに吹き付けて３秒間デスマット処理を行った。
【０１２５】
＜粗面化処理（Ｃ）＞
（Ｃ−ａ）機械的粗面化処理（ブラシグレイン法）
図５に示したような装置を使って、パミスの懸濁液（比重１．１ｇ／ｃｍ3）を研磨スラリー液としてアルミニウム板の表面に供給しながら、回転する束植ブラシにより機械的粗面化処理を行った。図５において、１はアルミニウム板、２および４はローラ状ブラシ（本実施例において、束植ブラシ）、３は研磨スラリー液、５、６、７および８は支持ローラである。
機械的粗面化処理は、研磨材のメジアン径（μｍ）を３０μｍ、ブラシ本数を４本、ブラシの回転数（ｒｐｍ）を２５０ｒｐｍとした。束植ブラシの材質は６・１０ナイロンで、ブラシ毛の直径０．３ｍｍ、毛長５０ｍｍであった。ブラシは、φ３００ｍｍのステンレス製の筒に穴をあけて密になるように植毛した。束植ブラシ下部の２本の支持ローラ（φ２００ｍｍ）の距離は３００ｍｍであった。束植ブラシはブラシを回転させる駆動モータの負荷が、束植ブラシをアルミニウム板に押さえつける前の負荷に対して１０ｋＷプラスになるまで押さえつけた。ブラシの回転方向はアルミニウム板の移動方向と同じであった。
【０１２６】
（Ｃ−ｂ）アルカリエッチング処理
上記で得られたアルミニウム板に、カセイソーダ濃度２６質量％、アルミニウムイオン濃度６．５質量％のカセイソーダ水溶液を、温度７０℃でスプレー管により吹き付けてエッチング処理を行った。その後、スプレーによる水洗を行った。アルミニウム溶解量は、１０ｇ／ｍ2であった。
【０１２７】
（Ｃ−ｃ）酸性水溶液中でのデスマット処理
次に、硝酸水溶液中でデスマット処理を行った。デスマット処理に用いる硝酸水溶液は、次工程の電気化学的な粗面化に用いた硝酸の廃液を用いた。その液温は３５℃であった。デスマット液はスプレーにて吹き付けて３秒間デスマット処理を行った。
【０１２８】
（Ｃ−ｄ）電気化学的粗面化処理
硝酸電解６０Ｈｚの交流電圧を用いて連続的に電気化学的な粗面化処理を行った。このときの電解液は、温度３５℃、硝酸１０．４ｇ／Ｌの水溶液に硝酸アルミニウムを添加してアルミニウムイオン濃度を４．５ｇ／Ｌに調整した電解液を用いた。交流電源波形は図３に示した波形であり、電流値がゼロからピークに達するまでの時間ｔｐが０．８ｍｓｅｃ、ｄｕｔｙ比１：１、台形の矩形波交流を用いて、カーボン電極を対極として電気化学的な粗面化処理を行った。補助アノードにはフェライトを用いた。電解槽は図４に示すものを使用した。電流密度は電流のピーク値で３０Ａ／ｄｍ2、補助陽極には電源から流れる電流の５％を分流させた。電気量（Ｃ／ｄｍ2）はアルミニウム板が陽極時の電気量の総和で１８５Ｃ／ｄｍ2であった。その後、スプレーによる水洗を行った。
【０１２９】
（Ｃ−ｅ）アルカリエッチング処理
上記で得られたアルミニウム板に、カセイソーダ濃度５質量％、アルミニウムイオン濃度０．５質量％のカセイソーダ水溶液を、温度５０℃でスプレー管により吹き付けてエッチング処理を行った。その後、スプレーによる水洗を行った。アルミニウム溶解量は、０．５ｇ／ｍ2であった。
【０１３０】
（Ｃ−ｆ）酸性水溶液中でのデスマット処理
次に、硫酸水溶液中でデスマット処理を行った。デスマット処理に用いる硫酸水溶液は、硫酸濃度１７０ｇ／Ｌ、アルミニウムイオン濃度５ｇ／Ｌの液を用いた。その液温は、３０℃であった。デスマット液はスプレーにて吹き付けて３秒間デスマット処理を行った。
【０１３１】
（Ｃ−ｇ）電気化学的粗面化処理
塩酸電解６０Ｈｚの交流電圧を用いて連続的に電気化学的な粗面化処理を行った。電解液は、液温３５℃、塩酸６．２ｇ／Ｌの水溶液に塩化アルミニウムを添加してアルミニウムイオン濃度を４．５ｇ／Ｌに調整した電解液を用いた。交流電源波形は図３に示した波形であり、電流値がゼロからピークに達するまでの時間ｔｐが０．８ｍｓｅｃ、ｄｕｔｙ比１：１、台形の矩形波交流を用いて、カーボン電極を対極として電気化学的な粗面化処理を行った。補助アノードにはフェライトを用いた。電解槽は図４に示すものを使用した。
電流密度は電流のピーク値で２５Ａ／ｄｍ2であり、塩酸電解における電気量（Ｃ／ｄｍ2）はアルミニウム板が陽極時の電気量の総和で６３Ｃ／ｄｍ2であった。その後、スプレーによる水洗を行った。
【０１３２】
（Ｃ−ｈ）アルカリエッチング処理
上記で得られたアルミニウム板に、カセイソーダ濃度５質量％、アルミニウムイオン濃度０．５質量％のカセイソーダ水溶液を、温度５０℃でスプレー管により吹き付けてエッチング処理を行った。その後、スプレーによる水洗を行った。アルミニウム溶解量は、０．１ｇ／ｍ2であった。
【０１３３】
（Ｃ−ｉ）酸性水溶液中でのデスマット処理
次に、陽極酸化処理工程で発生した廃液（硫酸１７０ｇ／Ｌ水溶液中にアルミニウムイオン５ｇ／Ｌを溶解）を用い、液温３５℃で４秒間デスマット処理を行った。硫酸水溶液中でデスマット処理を行った。デスマット液はスプレーにて吹き付けて３秒間デスマット処理を行った。
【０１３４】
＜陽極酸化処理＞
３３℃の２０質量％硫酸水溶液中で、砂目立てした面に陰極を配置して、電流密度５Ａ／ｄｍ2において５０秒間陽極酸化した。陽極酸化皮膜量は２．６ｇ／ｍ2であった。
【０１３５】
＜前処理（熱水処理・水蒸気処理）＞
陽極酸化処理の前に、下記第１表に示す条件（温度［℃］、時間［ｓ］、圧力［ａｔｍ］）で、上記で得られたアルミニウム板に熱水処理または水蒸気処理を施した。下記第１表中、施さなかった方の処理の条件には「−」を示す。
熱水処理は、熱水で満たされた浴槽内にアルミニウム板を浸漬させて、アルミニウム板と熱水とを接触させ処理を行った。熱水の温度は、浴槽内で測定した。
水蒸気処理は、蒸気で満たされたボックス内にアルミニウム板を入れ、アルミニウム板と蒸気とを接触させ処理を行った。水蒸気の温度および圧力条件は、ボックス内で測定した。
なお、比較例３および比較例４のみは、陽極酸化処理の「後」に下記第１表に示す条件で、水蒸気処理を施した。
【０１３６】
＜平版印刷版原版の作製＞
＜下塗り層＞
下記の下塗り液を、バーコーターを用いて乾燥塗布量２ｍｇ／ｍ２となるよう上記支持体に塗布し、８０℃で２０秒間乾燥した。
【０１３７】
下塗り液
ポリマー（Ｐ１）                            ０．３質量部
純水                                      ６０．０質量部
メタノール                              ９３９．７質量部
【０１３８】
【化２】
2012040864.tif 000003
ポリマー（Ｐ１）
【０１３９】
（平版印刷版原版の作製）
上記支持体上にバーコーターを用いて下記組成の感光性組成物（１）を塗布した後、９０℃で１分間乾燥して感光性層を形成した。乾燥後の感光性層の質量は１．３５ｇ／ｍ２であった。
【０１４０】
感光性組成物（１）
下記重合性化合物（１）                                    １．６９質量部
（ＰＬＥＸ６６６１−Ｏ、デグサジャパン製）
下記バインダーポリマー（１）                              １．８７質量部
下記増感色素（１）                                        ０．１３質量部
下記重合開始剤（１）                                      ０．４６質量部
下記連鎖移動剤（１）                                      ０．４４質量部
ε―フタロシアニン顔料の分散物                            １．７０質量部
（顔料：１５質量部、分散剤(アリルメタクリレート／メタクリル酸共重合体（質量平均分子量：６万、共重合モル比：８３／１７）)：１０質量部、シクロヘキサノン：１５質量部）
熱重合禁止剤                                            ０．０１２質量部
Ｎ−ニトロソフェニルヒドロキシルアミンアルミニウム塩
黄色顔料の分散物                                            ０．５質量部
（黄色顔料Ｎｏｖｏｐｅｒｍ  Ｙｅｌｌｏｗ  Ｈ２Ｇ（クラリアント製）：１５質量部、分散剤(アリルメタクリレート／メタクリル酸共重合体（質量平均分子量：６万、共重合モル比８３／１７）)：１０質量部、シクロヘキサノン：１５質量部）
下記フッ素系界面活性剤（１）（質量平均分子量：１万）      ０．０３質量部
メチルエチルケトン                                        ２７．０質量部
プロピレングリコールモノメチルエーテル                    ２６．７質量部
【０１４１】
【化３】
2012040864.tif 000004
重合性化合物（１）
【０１４２】
【化４】
2012040864.tif 000005
バインダーポリマー（１）
【０１４３】
【化５】
2012040864.tif 000006
増感色素（１）
【０１４４】
【化６】
2012040864.tif 000007
重合開始剤（１）
【０１４５】
【化７】
2012040864.tif 000008
連鎖移動剤（１）
【０１４６】
【化８】
2012040864.tif 000009
フッ素系界面活性剤（１）
【０１４７】
この感光性層上に、下記の保護層塗布液を乾燥塗布質量が２．５ｇ／ｍ２となるようにバーコーターで塗布し、１２０℃で１分間乾燥させ、平版印刷版原版を得た。
【０１４８】
保護層塗布液
ＰＶＡ１０５                                            １．８０質量部
（ポリビニルアルコール、ケン化度９８モル％、クラレ社製）
ＰＶＰ−Ｋ３０（ポリビニルピロリドン、ＢＡＳＦ社製）    ０．４０質量部
エマレックス７１０（日本エマルジョン社製）              ０．０３質量部
ルビスコールＶＡ６４Ｗ（ＢＡＳＦ社製）                  ０．０４質量部
上記ポリマー（Ｐ１）                                    ０．０５質量部
純水                                                    ３６．５質量部
【０１４９】
＜評価＞
＜膨れ＞
得られた平版印刷版原版を３０日間放置し、表面に膨れ（直径１００μｍ程度）を発生させ、その後、富士フイルム社製Ｖｘ９６００ＣＴＰ（光源波長：４０５ｎｍ）を用いて、露光量が０．０５ｍＪ／ｃｍ2になるように調整し画像状に描き込みを行った。その後３０秒以内に下記組成のアルカリ現像液を仕込んだＧ＆Ｊ製ＰＳプロセッサーＩｎｔｅｒ Ｐｌａｔｅｒ８５０ＨＤを用い、プレヒートを行った後に２５℃の現像液で現像した。
【０１５０】
アルカリ現像液組成
水酸化カリウム                                      ０．１５ｇ
ポリオキシエチレンナフチルエーテル（ｎ＝１３）      ５．０ｇ
キレスト４００（キレート剤）                        ０．１ｇ
水                                                  ９４．７５ｇ
【０１５１】
現像後、画像部の抜けとなってしまった部位（アルミニウムの欠陥）を少なくとも４００ｃｍ2以下の範囲でカウントすることにより、間接的に、膨れの個数を評価した。評価結果を下記第１表に示す。下記第１表中の記号の意味は以下のとおりである。
◎：０〜５個／４００ｃｍ2
◎〜○：６〜１０個／４００ｃｍ2
○：１１〜１５個／４００ｃｍ2
○〜△：１６〜２０個／４００ｃｍ2
△：２１〜２５個／４００ｃｍ2
△〜×：２６〜３０個／４００ｃｍ2
×：３１個以上／４００ｃｍ2
なお、膨れの個数が少ないほど画像抜けが少なくなるため好ましく、実用上の観点から「△〜×」および「×」でないことが要求される。
【０１５２】
＜耐刷性＞
得られた平版印刷版原版に対して、富士フイルム社製Ｖｘ９６００ＣＴＰ（光源波長：４０５ｎｍ）を用いて、露光量が０．０５ｍＪ／ｃｍ2になるように調整し画像状に描き込みを行った。その後３０秒以内に下記組成のアルカリ現像液を仕込んだＧ＆Ｊ製ＰＳプロセッサーＩｎｔｅｒ Ｐｌａｔｅｒ８５０ＨＤを用い、プレヒートを行った後に２５℃の現像液で現像した。得られた平版印刷版を、小森コーポレーション社製のリスロン印刷機で、ＤＩＣ社製のＤＩＣ−ＧＥＯＳ（Ｎ）墨のインキを用いて印刷し、ベタ画像の濃度が薄くなり始めたと目視で認められた時点の印刷枚数により、耐刷性を評価した。評価結果を下記第１表に示す。
【０１５３】
アルカリ現像液組成
水酸化カリウム                                      ０．１５ｇ
ポリオキシエチレンナフチルエーテル（ｎ＝１３）      ５．０ｇ
キレスト４００（キレート剤）                        ０．１ｇ
水                                                  ９４．７５ｇ
【０１５４】
＜耐汚れ性＞
得られた平版印刷版原版に対して、富士フイルム社製Ｖｘ９６００ＣＴＰ（光源波長：４０５ｎｍ）を用いて、露光量が０．０５ｍＪ／ｃｍ2になるように調整し画像状に描き込みを行った。その後３０秒以内に下記組成のアルカリ現像液を仕込んだＧ＆Ｊ製ＰＳプロセッサーＩｎｔｅｒ Ｐｌａｔｅｒ８５０ＨＤを用い、プレヒートを行った後に２５℃の現像液で現像した。なお、いずれの平版印刷版原版も感度は良好であった。
【０１５５】
アルカリ現像液組成
水酸化カリウム                                      ０．１５ｇ
ポリオキシエチレンナフチルエーテル（ｎ＝１３）      ５．０ｇ
キレスト４００（キレート剤）                        ０．１ｇ
水                                                  ９４．７５ｇ
【０１５６】
得られた平版印刷版を、三菱ダイヤ型Ｆ２印刷機（三菱重工業社製）で、ＤＩＣ−ＧＥＯＳ（ｓ）紅のインキを用いて印刷し、１万枚印刷した後におけるブランケットの汚れを目視で評価した。評価結果を下記第１表に示す。下記第１表中の記号の意味は以下のとおりである。
◎：ブランケットがほとんど汚れていない
○：ブランケットが汚れているが許容範囲
×：ブランケットが汚れており印刷物が明らかに汚れている
なお、実用上の観点から、「×」でないことが要求される。
【０１５７】
【表１】
2012040864.tif 000010
【０１５８】
上記第１表の結果から、実施例１〜１２は、いずれも画像抜けの原因となる膨れの発生を抑制する効果に優れ、かつ、耐汚れ性も優れることが分かった。
【０１５９】
このとき、水蒸気の温度が１５０℃である実施例３〜５について見ると、処理時間が長いほど、膨れの発生を抑制する効果により優れることが分かった。
さらに、前処理の処理時間が同じ５秒である実施例１，２，４，７を対比すると、水蒸気の温度が高いほど、膨れの発生を抑制する効果により優れることが分かった。
【０１６０】
また、炭化アルミニウム濃度が異なる実施例４，９，１０を対比すると、炭化アルミニウム濃度が低くなるほど、膨れの発生を抑制する効果に優れる傾向にあることが分かった。
また、粗面化処理の条件が異なる実施例４，１１，１２を対比すると、粗面化処理の条件によらず、いずれも同等に、膨れの発生を抑制する効果に優れることが分かった。
【０１６１】
これに対して、前処理を施さない比較例１は、画像抜けの原因となる膨れの発生を抑制する効果が得られないことが分かった。
また、前処理（熱水処理）の温度が本発明の範囲の下限値を外れている比較例２は、膨れの発生を抑制する効果が得られないことが分かった。
また、陽極酸化処理の後に、１００℃または１２５℃で水蒸気処理を施した比較例３，４は、膨れの発生が抑制されないばかりか、耐汚れ性にも劣ることが分かった。
【符号の説明】
【０１６２】
１、１２  アルミニウム板
２、４  ローラ状ブラシ
３  研磨スラリー液
５、６、７、８  支持ローラ
ｔａ  アノード反応時間
ｔｃ  カソード反応時間
ｔｐ  電流が０からピークに達するまでの時間
Ｉａ  アノードサイクル側のピーク時の電流
Ｉｃ  カソードサイクル側のピーク時の電流
５０  主電解槽
５１  交流電源
５２  ラジアルドラムローラ
５３ａ，５３ｂ  主極
５４  電解液供給口
５５  電解液
５６  スリット
５７  電解液通路
５８  補助陽極
６０  補助陽極槽
Ｗ  アルミニウム板
１０１  アルミニウム
１０２  陽極酸化皮膜
１０３  炭化アルミニウム
１０４  水酸化アルミニウム
１０５  感光性層
【図１】
2012040864.tif 000011
【図２】
2012040864.tif 000012
【図３】
2012040864.tif 000013
【図４】
2012040864.tif 000014
【図５】
2012040864.tif 000015